(57)【要約】【課題】単糸間の膠着が少なく、引張強力およびそのバラツキにおいて優れた性能を有するテンションメンバーを提供する。【解決手段】繊維断面の最も長い径をａ、最も短い径をｂとしたときに、下記式（１）で表される扁平率ｆが０＜ｆ＜０．５となるような断面の溶融異方性芳香族ポリエステル繊維を芯糸に用いるイヤホンコード。          ｆ＝（ａ−ｂ）／ａ  ・・・  （１）【選択図】なし【特許請求の範囲】
【請求項１】
繊維断面の最も長い径をａ、最も短い径をｂとしたときに、下記式（１）で表される扁平率ｆが０＜ｆ＜０．５となるような断面の溶融異方性芳香族ポリエステル繊維を芯糸に用いるイヤホンコード。
ｆ＝（ａ−ｂ）／ａ  ・・・  （１）
【請求項２】
イヤホンコードをイヤホンハウジングに通してコード末端部に結節を作り、その結節をイヤホンハウジングに引っ掛けて作成した試験片をインストロンやオートグラフ等の万能試験機の片方にハウジングを固定し、もう片方にイヤホンコードを固定して引張試験を行った際、結節破断荷重の平均値が５０Ｎ以上で、最低値が５０Ｎ以上、かつ結節破断荷重のバラつきがＣＶ値で３％以下である請求項１記載のイヤホンコード。
【発明の詳細な説明】
【技術分野】
【０００１】
本発明はイヤホンコードのテンションメンバーとして用いられる溶融異方性芳香族ポリエステル繊維において、イヤホンコードに加工した際の芯糸の断面形状を制御することにより、引張強力およびそのバラツキおいてすぐれた性能を持つイヤホンコードとその製造方法に関するものである。
【背景技術】
【０００２】
イヤホンコードに代表される被覆電線のテンションメンバーに溶融異方性芳香族ポリエステル繊維を用いることは従来より行われている（例えば、特許文献１参照。）。イヤホンコードとして必要な物性としては、まず結節強力が一定以上あることと、その強力の斑が小さいことが重要であるが、従来の溶融異方性芳香族ポリエステル繊維をテンションメンバーに用いたイヤホンコードでは結節強力の平均値は一定以上あるものの、バラツキが大きいことが欠点として指摘されることがあった。
【０００３】
イヤホンコードの末端にあるイヤホンハウジングにおいて、多くの場合、イヤホンコードはハウジングの中で抜け防止のために結節が作られている。そしてその使用中、イヤホンがもっとも破断しやすい場所がハウジング内にある前記結節部である。従ってイヤホンコードの破断強力を評価する際、コードをハウジングに通して結節を作り、ハウジングに引っ掛けた後にハウジングを引っ張って破断強力を測定する方法が知られている。この時イヤホンコード内の芯線（テンションメンバーの芯糸の周囲に導電線を配したもの）は必ず結節部において破断するという問題点があった。
【先行技術文献】
【特許文献】
【０００４】
【特許文献１】特開２０１０−１９６２０７号公報
【発明の概要】
【発明が解決しようとする課題】
【０００５】
イヤホンコードの破断強力において、従来の溶融異方性芳香族ポリエステル繊維をテンションメンバーに用いたイヤホンコードは破断強力の平均値は高いものの、バラツキが大きいことが指摘されていた。本発明はイヤホンコードの破断強力のバラつきについて鋭意解析した結果、イヤホンコードの断面における芯糸の断面形状が影響を及ぼしていることをつきとめた。これは芯糸が扁平であると、イヤホンコードの結節部に応力がかかった場合に均一に破断することができないためと考えている。
【課題を解決するための手段】
【０００６】
本発明者等は上記問題点を解決するべく鋭意検討した結果、イヤホンコードに加工する際、芯糸の溶融異方性芳香族ポリエステル繊維の断面形状を制御することにより、単糸間の膠着が少なくなり、引張強力およびそのバラツキにおいて優れた性能を有するテンションメンバーが製造できることを見出し、本発明に到達した。
【０００７】
すなわち本発明は、繊維断面の最も長い径をａ、最も短い径をｂとしたときに、下記式（１）で表される扁平率ｆが０＜ｆ＜０．５となるような断面の溶融異方性芳香族ポリエステル繊維を芯糸に用いるイヤホンコードである。
ｆ＝（ａ−ｂ）／ａ  ・・・  （１）
【０００８】
さらに本発明は、好ましくはイヤホンコードをイヤホンハウジングに通してコード末端部に結節を作り、その結節をイヤホンハウジングに引っ掛けて作成した試験片をインストロンやオートグラフ等の万能試験機の片方にハウジングを固定し、もう片方にイヤホンコードを固定して引っ張り試験を行った際、結節破断荷重の平均値が５０Ｎ以上で、最低値が５０Ｎ以上、かつ結節破断荷重のバラつきがＣＶ値で３％以下である上記のイヤホンコードである。
【発明の効果】
【０００９】
本発明によれば、イヤホンコードのテンションメンバーとして用いられる溶融異方性芳香族ポリエステル繊維において、イヤホンコードに加工した際の芯糸の断面形状を制御することにより、引張強力およびそのバラツキおいて優れた性能を持つイヤホンコードが得られる。
【発明を実施するための形態】
【００１０】
本発明のテンションメンバーに用いる溶融異方性芳香族ポリエステル繊維の溶融異方性とは溶融相において光学的異方性（液晶性）を示すことである。例えば試料をホットステージにのせ、窒素雰囲気下で昇温加熱し、試料の透過性を観察することで認定できる。本発明で用いるポリマーとしての溶融異方性芳香族ポリエステルとしては下記化１に示す反復構成単位の組み合わせからなるものが挙げられる。
【００１１】
【化１】
2014192771.tif 000002
【００１２】
特に好ましくは下記化２に示す反復構成単位の組み合わせからなるポリマーが好ましい。さらに好ましいのは（Ａ）及び（Ｂ）の反復構成単位（１１）からなる部分が６５％以上であるポリマーであり、特に（Ｂ）の成分が４〜４５重量％である芳香族ポリエステルが好ましい。
【００１３】
【化２】
2014192771.tif 000003
【００１４】
溶融異方性芳香族ポリエステルの融点（ＭＰ）は２６０〜３８０℃、特に２７０〜３５０℃が好ましい。ここでいう融点とは示差走査熱量（ＤＳＣ、例えばＭｅｔｔｌｅｒ社製、ＴＡ３０００）で観察される主吸熱ピークのピーク温度である（ＪＩＳ Ｋ７１２１）。具体的にはＤＳＣ（例えばＭｅｔｔｌｅｒ社製、ＴＡ３０００）装置にサンプルを１０〜２０ｍｇをとりアルミ製パンへ封入した後、キャリアーガスとして窒素を１００ｃｃ／分流し、２０℃／分で昇温したときの吸熱ピークを測定する。ポリマーの種類により上記１ｓｔ  Ｒｕｎで明確な吸熱ピークが現れない場合は、５０℃／分の昇温速度で予想される流れ温度よりも５０℃高い温度まで昇温し、その温度で３分間完全に溶融した後、８０℃／分の速度で５０℃まで冷却し、しかる後に２０℃／分の昇温速度で吸熱ピークを測定するとよい。
【００１５】
また本発明の溶融異方性芳香族ポリエステルには本発明の効果を損なわない範囲で、ポリエチレンテレフタレ−ト、変性ポリエチレンテレフタレ−ト、ポリオレフィン、ポリカ−ボネ−ト、ポリアクリレ−ト、ポリアミド、ポリフェニレンサルファイド、ポリエステルエ−テルケトン、フッ素樹脂熱可塑性ポリマ−を添加しても良い。またカ−ボンブラック、染料や顔料等の着色剤、酸化防止剤、紫外線吸収剤、光安定剤等の各種添加剤を含んでいても良い。
【００１６】
次に溶融異方性芳香族ポリエステル繊維の紡糸方法について述べる。本発明の全芳香族ポリエステル繊維は、常法によりポリマーを溶融紡糸して得られるが、該芳香族ポリエステルの融点よりさらに１０℃以上高い紡糸温度（かつ溶融液晶を形成している温度範囲内）で、剪断速度１０３ｓｅｃ−１以上、紡糸ドラフト２０以上の条件で紡糸するのが好ましい。かかる剪断速度および紡糸ドラフトで紡糸することにより、分子の配向化が進行し優れた強度等の性能を得ることができる。剪断速度（γ）は、ノズル半径をｒ（ｃｍ）、単孔当たりのポリマーと吐出量をＱ（ｃｍ３／ｓｅｃ）とするときｒ＝４Ｑ／πｒ３で計算される。ノズル横断面が円でない場合には、横断面積と同値の面積を有する円の半径をｒとする。
【００１７】
紡糸原糸は熱処理することにより強度、弾性率をさらに向上させることが可能である。熱処理は（Ｍｐ−８０℃）〜Ｍｐの温度条件で行うのが好ましい。本発明の溶融異方性芳香族ポリエステル繊維の融点は熱処理温度を上げるに従い上昇するので熱処理方法としては段階的に温度を上昇させながら熱処理するのが好ましい。熱処理雰囲気としては窒素、アルゴン等の不活性ガスや空気等の活性ガス、あるいはそれらを組み合わせた雰囲気等が好適に用いられる。また上記熱処理を減圧条件下で行っても何等差し支えない。
【００１８】
本発明における重要な点は当該溶融異方性芳香族ポリエステル繊維を芯糸としてイヤホンコードを作成した際、その断面において繊維断面の最も長い径をａ、最も短い径をｂとしたときに、下記式（１）で表される扁平率ｆが０＜ｆ＜０．５となること、すなわち芯糸の扁平率が小さく、なるべく真円に近いことである。芯糸の断面が扁平になる、すなわち扁平率ｆが０．５以上となると、得られるイヤホンコードは引張強力が不十分なものとなる。
ｆ＝（ａ−ｂ）／ａ  ・・・  （１）
【００１９】
芯糸の断面が扁平になる最も大きな要因は原糸が扁平な形で膠着していることである。本来、芯糸は銅線と共に撚糸された際に真円になるが、膠着が強いと単糸が自由に動くことができずに、撚糸しても綺麗な真円を形成できなくなるのである。従って芯糸を綺麗な真円にするためには原糸をできるだけ膠着のないものとすることが好ましい。
【００２０】
溶融異方性芳香族ポリエステル繊維の膠着を低減させる手段としては繊維表面に無機微粒子を付与した後にする熱処理することが特開２００４−１０７８２６号公報等に開示されているが、本発明の膠着回避手段としては本方法に限定されるものではない。
【００２１】
次にイヤホンコードの製造方法であるが、本発明においては芯線の太さ、及び被覆樹脂の素材、コードの太さなどは特に限定されるものではない。
【００２２】
芯線の芯糸に用いる溶融異方性芳香族ポリエステル繊維の太さも特に限定されるものではなく、必要とされる芯線の太さ、イヤホンコードの太さに合わせて選択してよい。また導電線に関しても特に限定されるものではなく、軟銅線やこれに絶縁用のエナメルを被覆、塗布してなるエナメル線を複数本用いればよい。
【００２３】
芯線はテンションメンバーとなる芯糸を中央に配し、その周囲を導電線で包むように芯糸と導電線を同時に撚糸することで形成されるが、導電線に軟銅線を用いてさらに複数本の芯線が必要となる場合は、それぞれの芯線を絶縁体で被覆することが必要である。
【００２４】
芯線の本数も特に限定されず、必要な信号線の数だけ用意されるが、一般的なイヤホンコードの場合は通常２本もしくは３本が用いられる。最後にこれらの芯線を纏めて絶縁性の樹脂で被覆することでイヤホンコードを得る。
【００２５】
次に得られたイヤホンコードの評価方法について説明する。インストロンやオートグラフ等の万能試験機を用いて結節破断荷重を測定することによりイヤホンコードの引張強力を評価できる。
まずイヤホンのハウジングを用意し、万能試験の一方のチャックに固定する。作成したイヤホンコードをハウジングのコードが通る穴に通し、コードの端に結節を１箇所作り、コードを引き戻して結節部がハウジングに引っかかり、抜けないことを確認する。ある程度コードを引っ張って緊張させ、その状態でもう片方のチャックにイヤホンコードを固定した後、引張試験を行い、ロードセルにて破断した際の強力を読む。本方法により、一つのコードに関して測定を２０回繰り返し、破断荷重の平均値を算出する。なお、固定するためのチャック等については測定するイヤホンコードに応じて選定するのがよい。またイヤホンハウジングを固定するための治具も用いたほうが良い。
【００２６】
本発明のイヤホンコードは、上記測定方法で測定した、結節破断荷重の平均値が５０Ｎ以上で、最低値が５０Ｎ以上、かつ結節破断荷重のバラつきがＣＶ値で３％以下であることが好ましい。結節破断荷重の平均値が５０Ｎより低い場合、最低値が５０Ｎより低い場合、あるいはＣＶ値が３％より大きい場合、十分な引張強力を持つイヤホンコードが得られない問題がある。より好ましくは結節破断荷重の平均値が６０Ｎ以上、最低値が５５Ｎ以上、ＣＶ値が２％以下である。
【００２７】
以下本発明を実施例により更に具体的に説明するが、本発明はこれら実施例に限定されるものではない。
【００２８】
［実施例１］
前述化２で示した構成単位（Ａ）と（Ｂ）が７３／２７（ｍｏｌ％）である溶融異方性芳香族ポリエステル（ＭＰ：２８１℃）をポリマーとし、二軸押出機を用いて孔径０．１ｍｍφ、孔数１００Ｈノズルで３００ｄｔｅｘ／１００ｆのヤーンを紡糸した。得られた紡糸原糸に膠着防止のための無機微粒子を塗布し、窒素雰囲気下２６０℃で２０時間熱処理を行った。得られた繊維には激しい単糸間の膠着は認められなかった。
この溶融異方性芳香族ポリエステル繊維をテンションメンバーとして導電線と共に撚糸して芯線を作成、この芯線を２本束ねて絶縁樹脂で被覆してコード状にした。
このコードの断面における、芯糸の最も長い径をａ、最も短い径をｂとしたときに、前記式（１）で表される扁平率ｆを算出した。
得られたイヤホンコードを前述した評価方法により結節強力物性を測定した結果を表１に示した。
【００２９】
［実施例２］
熱処理時の窒素雰囲気温度を２７５℃にした以外は実施例１と同様にして得たイヤホンコードの結節強力の評価結果を表１に示した。
【００３０】
［比較例１］
実施例１の紡糸条件にて得たヤーンに対して無機微粒子を塗布することなく熱処理した以外は実施例１と同様にして得たイヤホンコードの結節強力の評価結果を表１に示した。
【００３１】
［比較例２］
紡糸ノズルに０．１５ｍｍφ、孔数５０Ｈを使用して３００ｄｔｅｘ／５０ｆのヤーンを得た後、無機微粒子を塗布することなく熱処理した以外は実施例１と同様にして得たイヤホンコードの引張強力の評価結果を表１に示した。
【００３２】
実施例１〜３のイヤホンコードは芯糸断面の扁平率が０．５より小さいので、イヤホンコードにした場合、十分な引張強力を有している。一方、芯糸断面の扁平率が０．５以上である比較例１〜２のイヤホンコードは結節破断荷重の最低値が５０Ｎ未満であり、さらにＣＶ値も３％より大きいので、引張強力およびそのバラツキにおいて劣るものであった。
【００３３】
【表１】
2014192771.tif 000004
【産業上の利用可能性】
【００３４】
本発明の断面形状が制御された溶融異方性芳香族ポリエステル繊維を芯糸に用いると、引張強力およびそのバラツキおいて優れた性能を有するイヤホンコードとして有用である。